(57)【特許請求の範囲】
【請求項１】
基材と、前記基材上に設けられた、近赤外線を遮蔽する金属層と、前記金属層よりも表面側にパターン状に設けられた、近赤外線反射性粒子を含む層とを有する遮熱シートであって、前記基材が透湿性と防水性を有するとともに、前記金属層が厚さ３０〜１００ｎｍの非連続形態で成膜され、透湿性及び防水性を有したことを特徴とする遮熱シート。
【請求項２】
前記金属層が、蒸着又はスパッタリングで形成されたアルミニウム又はその合金からなる層である、請求項１に記載の遮熱シート。
【請求項３】
前記近赤外線反射性粒子を含む層が、近赤外線反射性粒子を含む塗料で形成されてなる、請求項１又は２に記載の遮熱シート。
【請求項４】
前記基材が、延伸した多孔質シート又は不織布である、請求項１〜３のいずれか１項に記載の遮熱シート。
【請求項５】
表面保護層を有する、請求項１〜４のいずれか１項に記載の遮熱シート。
【請求項６】
断熱層を有する、請求項１〜５のいずれか１項に記載の遮熱シート。
【発明の詳細な説明】
【技術分野】
【０００１】
本発明は、遮熱シートに関し、さらに詳しくは、赤外線遮蔽層を備える遮熱シートにて、遮熱性を良好とし、かつパターンによるデザインを付与する遮熱シートに関する。
【背景技術】
【０００２】
近年の住宅等の建物は、省エネルギーの観点から、気密性及び断熱性を高める工法を採用するものが増えてきている。特に気密性が高まることにより、建物内から発生した水蒸気が建物外へ放出されにくくなり、その結果、建物の壁体で結露等が発生し、カビや腐食の原因となっている。
【０００３】
こうした問題に対し、建物の壁体内に透湿性、防水性及び赤外線反射率を付与した遮熱シートが使用されているが、赤外線反射層面に印刷等によって文字、図形、模様等の意匠が付与されると、その部分で赤外線反射率が低下することがある。
【０００４】
例えば、特許文献１には、アルミニウム合金の表面に陽極酸化皮膜を形成し、その上に太陽遮熱塗料を塗布し、さらにその上に、低汚染クリアー塗装を塗布することが提案されている。この技術によれば、室内へ侵入する熱量を大幅に低減し、建物の温度上昇を抑えることができ、これにより冷房負荷を大幅に低減して省エネルギーに貢献でき、カラーバリエーションも豊富な遮熱アルミニウムカーテンウォールを提供できるとしている。
【０００５】
また、特許文献２には、透湿防水性フィルムの一方の面に金属蒸着層、保護層を順に積層し、そのフィルムの他方の面に布帛を積層してなるハウスラップ材が提案されている。この技術によれば、保護層側の赤外線反射率が波長１０μｍで３０％以上であるように構成されており、良好な遮熱性を示すとされている。
【先行技術文献】
【特許文献】
【０００６】
【特許文献１】特開２００３−１６６３０５号公報
【特許文献２】特開２０１３−７６２１０号公報
【発明の概要】
【発明が解決しようとする課題】
【０００７】
特許文献１の遮熱シートでは、アルミニウム合金を陽極酸化しているが、陽極酸化面が一部露出した場合、反射率が急激に低下するといった課題がある。また、特許文献２のハウスラップ材では、その表面に社名等の意匠を付与した場合、意匠部分で反射率が低下するといった課題や、背面に布帛を配置しているので表面凹凸が大きくなり、意匠付与が難しいといった課題がある。
【０００８】
本発明は、上記課題を解決するためになされたものであって、その目的は、意匠を付与した場合に、その意匠を形成した面での反射率の顕著な低下を抑制できる遮熱シートを提供することにある。
【課題を解決するための手段】
【０００９】
上記課題を解決するための本発明に係る遮熱シートは、基材と、前記基材上に設けられた、近赤外線を遮蔽する金属層と、前記金属層よりも表面側にパターン状に設けられた、近赤外線反射性粒子を含む層とを有することを特徴とする。
【００１０】
本発明に係る遮熱シートにおいて、前記金属層が、アルミニウム又はその合金からなる層であるように構成できる。
【００１１】
本発明に係る遮熱シートにおいて、前記近赤外線反射性粒子を含む層が、近赤外線反射性粒子を含む塗料で形成されてなるように構成できる。
【００１２】
本発明に係る遮熱シートにおいて、前記基材が、延伸した多孔質シート又は不織布であることが好ましい。
【００１３】
本発明に係る遮熱シートにおいて、さらに、表面保護層を有するように構成してもよい。
【００１４】
本発明に係る遮熱シートにおいて、さらに、断熱層を有するように構成してもよい。
【発明の効果】
【００１５】
本発明によれば、金属層よりも表面側に、近赤外線反射性粒子を含む層がパターン状に設けられているので、意匠をパターン状に形成した場合であっても、その形成面での反射率の顕著な低下を抑制でき、遮熱性を良好なものとすることができる。
【図面の簡単な説明】
【００１６】
【図１】本発明に係る遮熱シートの一例を示す模式的な断面図である。
【図２】本発明に係る遮熱シートの他の一例を示す模式的な断面図である。
【図３】本発明に係る遮熱シートのさらに他の一例を示す模式的な断面図である。
【図４】本発明に係る遮熱シートの設置例を示す模式図である。
【発明を実施するための形態】
【００１７】
以下、本発明に係る遮熱シートについて説明する。本発明は、その技術的特徴を包含する限り、図面の形態及び以下の記載内容に限定されるものではない。
【００１８】
本発明に係る遮熱シート１０は、図１〜図３に示すように、基材１と、その基材１上に設けられた、近赤外線を遮蔽する金属層２と、その金属層２よりも表面側にパターン状に設けられた、近赤外線反射性粒子を含む層３とを有することを特徴とする。この遮熱シート１０は、金属層２よりも表面側に、近赤外線反射性粒子を含む層３がパターン状に設けられているので、意匠をパターン状に形成した場合であっても、その形成面での反射率の顕著な低下を抑制でき、遮熱性を良好なものとすることができるという効果を奏している。
【００１９】
こうした本発明に係る遮熱シート１０は、文字、図形、模様等の意匠を反射率の顕著な低下なく有するものとすることができる。この遮熱シート１０は、断熱層（発泡体や不織布等の多孔質体）と組み合わせて用いることが好ましく、特に、建築シートや窓シートとして、又はそれと組み合わせて用いることが好ましい。さらに、この遮熱シート１０は、透水性と防水性を有することが好ましい。
【００２０】
以下、遮熱シートの構成要素について詳しく説明する。なお、図１に示す遮熱シート１０Ａは、基材１、金属層２、近赤外線反射粒子含有層３がその順で配置されたものであり、図２に示す遮熱シート１０Ｂは、基材１、金属層２、表面保護層４、近赤外線反射粒子含有層３がその順で配置されたものであり、図３に示す遮熱シート１０Ｃは、断熱層５、基材１、金属層２、表面保護層４、近赤外線反射粒子含有層３がその順で配置されたものである。図４は、遮熱シート１０の施工例である。
【００２１】
（基材）
基材１は、遮熱シート１０を構成し、その上に、金属層２、近赤外線反射粒子含有層３がその順で設けられる。この基材１は、基材としての役割を少なくとも有するが、さらに、遮熱シート１０に透湿性と防水性を持たせるために、少なくとも湿気を通すことができる程度の透湿性を有していることが好ましく、さらには、水を通さない防水性を有することが好ましい。基材１に少なくとも透湿性を持たせるためには、この基材１が多孔性を有することが好ましい。
【００２２】
基材１は、多孔質シート又は不織布であることが好ましい。こうした基材１の構成材料としては、樹脂材料であることが好ましく、樹脂材料と無機材料とを少なくとも含んでいるものがより好ましい。樹脂材料は、延伸処理によって基材１が大きく伸びるように作用し、無機材料は、延伸処理によって大きく伸びた後の基材１の中に空隙を生じさせるように作用し、結果として基材１を多孔質にするように働く。また、基材１に表面凹凸を付与するように作用してもよい。
【００２３】
樹脂材料は、硬化性樹脂を硬化した硬化樹脂であり、熱硬化性樹脂を硬化した熱硬化樹脂でも、電離放射線硬化性樹脂を硬化した電離放射線硬化樹脂でもよいが、熱硬化性樹脂を好ましく挙げることができる。樹脂材料としては、ポリエチレンテレフタレートやポリエチレンナフタレート等のポリエステル系樹脂、ポリエチレンやポリプロピレン等のポリオレフィン系樹脂、ポリスチレン系樹脂、ポリアミド系樹脂、ポリ塩化ビニル系樹脂、ポリカーボネート系樹脂、ポリアクリル系樹脂、ポリイミド系樹脂、ポリテトラフルオロエチレン系樹脂等を挙げることができる。なかでも、ポリオレフィン系樹脂を好ましく挙げることができる。ポリオレフィン系樹脂としては、例えば、ポリエチレン、ポリプロピレン、ポリブテン、ポリメチルペンテン、エチレン−プロピレン共重合体、エチレン−酢酸ビニル共重合体（ＥＶＡ）、エチレン−アクリル酸共重合体（ＥＡＡ）、エチレン−メチルメタクリレート共重合体（ＥＭＭＡ）、エチレン−プロピレン−ブテン共重合体、ポリオレフィン系熱可塑性エラストマー等を挙げることができる。基材１は、これらの１種又は２種以上で構成されている。
【００２４】
なかでも、ポリエチレンが好ましく、例えば、低密度ポリエチレン（ＬＤＰＥ）、中密度ポリエチレン（ＭＤＰＥ）、高密度ポリエチレン（ＨＤＰＥ）、直鎖状低密度ポリエチレン（ＬＬＤＰＥ）等を好ましく用いることができる。これらの各種ポリエチレンは、１種を単独で用いてもよいし、２種以上を混合して用いてもよい。特に、低密度ポリエチレンと高密度ポリエチレンとを混合して用いることが好ましい。これらのポリエチレンは、伸びが良く、例えば１００％以上の伸びを示すので、遮熱シート１０の構成要素として好ましい。
【００２５】
無機材料としては、炭酸カルシウム、酸化チタン、酸化ケイ素等を挙げることができる。なかでも、炭酸カルシウムが好ましい。無機材料の大きさは、例えば、平均粒径で０．１μｍ以上１０μｍ以下の範囲内であることが好ましい。この範囲内の平均粒径を持つ無機材料は、延伸処理された後の基材１に空隙を生じさせたり表面凹凸を生じさせたりすることができる。このような無機材料を用いることにより、基材１に対し、湿気が通過可能な空隙を設けることができる。また、基材１を延伸させることにより、伸びない無機材料と伸びる樹脂材料との間の伸びの差によって、両者の界面に微細な亀裂を生じさ、その結果、空隙を生じさせることができる。こうした無機材料を基材１に含ませた後に延伸することにより、延伸処理後の基材１は多孔質となり、透湿性と防水性とを付与することができる。
【００２６】
基材１中の樹脂材料と無機材料との含有割合は、質量％で、「樹脂材料／無機材料」＝９／１〜５／５の範囲内であることが好ましい。この範囲内で、延伸処理された後の基材１に、透湿性と防水性とを付与することができる。
【００２７】
この基材１は、延伸処理前の基材を１００％以上、通常２００％以上伸ばして行うことができる。
【００２８】
基材１の多孔度は、光学顕微鏡で評価でき、その値は、１０％以上６０％以下の範囲内として表すことができる。
【００２９】
多孔度に関し、基材１を単独で評価しない場合は、透湿抵抗（単位：ｍ２・Ｓ・Ｐａ／μｇ）として評価することが好ましい。透湿抵抗は、基材１の透湿性に直接影響されるものであり、透湿抵抗の大小は、基材１の透湿性の大小と同義として評価してもよい。透湿抵抗の測定は、ＪＩＳ  Ａ  ６１１１に記載のＪＩＳ  Ｌ  １０９９におけるＡ−１法によって行うことができる。好ましい透湿抵抗の範囲としては、０．０１〜０．１９ｍ２・Ｓ・Ｐａ／μｇの範囲を挙げることができる。この範囲内の透湿抵抗を有する基材１は、湿気は通すが水は通さない性質を有しており、透湿性が良好で防水性も良好である。透湿抵抗が０．０１ｍ２・Ｓ・Ｐａ／μｇ未満では、水も通りやすくなり、防水性が低下する。透湿抵抗が０．１９ｍ２・Ｓ・Ｐａ／μｇを超えると、湿気を通しにくくなり、透湿性が低下する。
【００３０】
なお、基材１は延伸処理されているので、その延伸処理によって基材１には微細な空隙や亀裂が生じ、多孔性を有するものとなる。その結果、基材１は、透湿性を担保することができる。
【００３１】
こうした多孔質の基材１には後述の金属層２が設けられるが、その場合において、基材１に含まれる無機材料によって基材表面が凹凸になっていることから、金属層２を蒸着等の物理的成膜手段で基材１上に設ければ、その凹凸表面によって、その凹凸形状等に追従した非連続形態で成膜されることになり、その連続していない部分が多孔性を示すものとなる。この多孔性により、金属層２も湿気を通過させることができる。金属層２を基材１上に設けた場合と設けない場合とで、上記した透湿抵抗に大差がなかったことが確認できていることから、この金属層２が設けられた後の基材１の多孔度は、前記同様、１０％以上６０％以下の範囲内になっているものと推察できる。
【００３２】
また、金属層２は、多孔性を有するが反射層としては機能することから、例えば７８０ｎｍ以上２５００ｎｍ以下の範囲内の近赤外線や、２μｍ以上２０μｍ以下の範囲内の赤外線を７０％以上反射することができる。
【００３３】
（金属層）
金属層２は、図１〜図３に示すように、多孔質の基材１上に設けられる。この金属層２は、近赤外線を反射することができる層であるとともに、好ましくは、その近赤外線反射能を有するとともに透湿性を妨げず防水性も妨げない層であることが好ましい。したがって、この金属層２は、近赤外線を反射でき、さらに、少なくとも湿分をある程度透過できることが好ましい。なお、金属層２が多孔性を有し、透湿性を有することは上記したとおりである。
【００３４】
金属層２は、アルミニウム又はその合金、又は、金、銀、白金等からなる層を挙げることができる。金属層２の厚さは、３０ｎｍ以上１００ｎｍ以下の範囲内であることが好ましい。この範囲内の厚さの金属層２により、７８０ｎｍ以上２μｍ以下の範囲内の近赤外線を効果的に反射することができる。なお、厚さは、走査型電子顕微鏡観察によって測定することができる。
【００３５】
金属層２は、基材１の表面（一面又は両面）に成膜される。成膜は、各種の成膜手段で成膜でき、例えば、蒸着、スパッタリング等で行うことができる。
【００３６】
（近赤外線反射粒子含有層）
近赤外線反射粒子を含む層（近赤外線反射粒子含有層という）３は、図１〜図３に示すように、金属層２上に意匠を形成する目的で設けられるとともに、近赤外を反射することができる層である。近赤外線反射粒子含有層３で形成する意匠は、文字、図形、模様等からなるものを例示できる。さらに好ましくは、近赤外線反射能を有するとともに、透湿性を妨げず、防水性も妨げない層であることが好ましい。したがって、近赤外線反射粒子含有層３は、近赤外線を反射でき、さらに、少なくとも湿分をある程度透過できることが好ましい。なお、近赤外線反射粒子含有層３は、図２及び図３に示すように、金属層２上に表面保護層４が設けられている場合には、その表面保護層４上に設けられる。
【００３７】
近赤外線反射粒子含有層３は、近赤外線を反射する近赤外線反射粒子を有するので、その近赤外線反射粒子が近赤外線を反射する。近赤外線反射粒子としては、酸化チタン、アンチモンドープ酸化スズ（ＡＴＯ）、スズドープ酸化インジウム（ＩＴＯ）、アンチモン、黄鉛、カドミウム、群青、コバルトブルー等からなる無機粒子又はアゾメチンアゾやペリレンブラック等の有機粒子を挙げることができる。近赤外線反射粒子の粒径は、平均粒径で０．１μｍ以上５μｍ以下の範囲内であることが好ましい。この範囲内の平均粒径を持つ近赤外線反射粒子により、７８０ｎｍ以上２μｍ以下の範囲内の近赤外線を効果的に反射することができる。なお、平均粒径は、粒度分布測定装置によって測定した値で評価できる。
【００３８】
近赤外線反射粒子は、樹脂材料からなる層（樹脂層という）中に設けられる。近赤外線反射粒子は、樹脂層の表面（一面又は両面）に担持されたり、樹脂層内に混合されたりする。
【００３９】
近赤外線反射粒子含有層３を構成する樹脂層は、近赤外線反射粒子を含有する基材としての役割を少なくとも有していればよい。さらに、遮熱シート１０に透湿性と防水性を持たせるために、少なくとも湿気を通すことができる程度の透湿性を有していることが好ましく、さらには、水を通さない防水性を有することが好ましい。近赤外線反射粒子含有層３に少なくとも透湿性を持たせるためには、樹脂層が多孔性を有することが好ましい。
【００４０】
樹脂層は、上記した「基材１」と同様な樹脂材料で構成されていることが好ましい。そうした樹脂材料としては、延伸処理によって樹脂層が大きく伸びるように作用し、結果として近赤外線反射粒子含有層３を多孔質にするように働く。
【００４１】
樹脂材料は、硬化性樹脂を硬化した硬化樹脂であり、熱硬化性樹脂を硬化した熱硬化樹脂でも、電離放射線硬化性樹脂を硬化した電離放射線硬化樹脂でもよいが、熱硬化性樹脂を好ましく挙げることができる。なかでも、熱硬化したオレフィン系樹脂を好ましく挙げることができる。ポリオレフィン系樹脂としては、例えば、ポリエチレン、ポリプロピレン、ポリブテン、ポリメチルペンテン、エチレン−プロピレン共重合体、エチレン−酢酸ビニル共重合体（ＥＶＡ）、エチレン−アクリル酸共重合体（ＥＡＡ）、エチレン−メチルメタクリレート共重合体（ＥＭＭＡ）、エチレン−プロピレン−ブテン共重合体、ポリオレフィン系熱可塑性エラストマー等を挙げることができる。近赤外線反射粒子含有層３は、これらの１種又は２種以上の樹脂材料で構成されている。
【００４２】
なかでも、ポリエチレンが好ましく、例えば、低密度ポリエチレン（ＬＤＰＥ）、中密度ポリエチレン（ＭＤＰＥ）、高密度ポリエチレン（ＨＤＰＥ）、直鎖状低密度ポリエチレン（ＬＬＤＰＥ）等を好ましく用いることができる。これらの各種ポリエチレンは、１種を単独で用いてもよいし、２種以上を混合して用いてもよい。特に、低密度ポリエチレンと高密度ポリエチレンとを混合して用いることが好ましい。これらのポリエチレンは、伸びが良く、例えば１００％以上の伸びを示すので、遮熱シート１０の構成要素として好ましい。
【００４３】
樹脂層は、近赤外線反射粒子をその表面又は内部に設ける前、又は設けた後に、延伸処理することができる。その延伸処理は、１００％以上、通常２００％以上伸ばして行うことができる。
【００４４】
近赤外線反射粒子含有層３中の近赤外線反射粒子と樹脂材料との含有割合は、質量％で、「近赤外線反射粒子／樹脂材料」＝３／７〜６／４の範囲内であることが好ましい。この範囲内で、延伸処理された後の近赤外線反射粒子含有層３に、透湿性と防水性とを付与することができる。
【００４５】
近赤外線反射粒子含有層３の多孔度は、光学顕微鏡で評価でき、その値は、１０％以上６０％以下の範囲内として表すことができる。
【００４６】
なお、近赤外線反射粒子含有層３は延伸処理されるので、その延伸処理によって近赤外線反射粒子含有層３には微細な空隙や亀裂が生じ、多孔性を有するものとなる。その結果、近赤外線反射粒子含有層３は、透湿性を担保することができる。
【００４７】
こうした近赤外線反射性粒子含有層３は、近赤外線反射性粒子を含む塗料で形成されてなる。塗料としては、トルエン・キシレンフリーの溶剤系遮熱塗料を用いることが好ましく、印刷性を向上することができる。
【００４８】
（表面保護層）
金属層２の上には、表面保護層４を設けることができる。この表面保護層４は、遮熱シート１０に任意に設けられる層であり、特に金属層２上に設けられて金属層２の酸化を防止して、金属層２による遮熱性を維持することができるように働くものである。表面保護層４は、アクリルウレタン系の樹脂材料で形成されていることが好ましく、本発明に係る遮熱シート１０の効果を阻害しないように、透湿抵抗が、０．１９ｍ２・Ｓ・Ｐａ／μｇ以下で、防水性が、８ｋＰａ以上になる範囲内で多孔性態様で設けられることが好ましい。
【００４９】
この表面保護層４は、樹脂材料で形成されているので、金属層２上にそのまま設けられて、金属層２の酸化を防止する。保護層用の樹脂材料としては、アクリルウレタン系の樹脂材料等を挙げることができる。
【００５０】
表面保護層４の厚さは、０．１μｍ以上１０μｍ以下の範囲内であることが好ましい。この範囲内に表面保護層４を設けることにより、金属層２による２μｍ以上２０μｍ以下の波長の赤外線の反射率を７０％以上とすることができる。
【００５１】
（断熱層）
遮熱シート１０には、図３に示すように、断熱層５を設けてもよい。断熱層５は、基材１の、金属層２が設けられた側の反対面に設けることができる。
【００５２】
断熱層５としては、樹脂発泡体が好ましい。樹脂発泡体は、発泡状態になっていることから多孔質であるので、断熱性と透湿性を有している。樹脂発泡体は、樹脂組成物と発泡剤とを少なくとも含む発泡体形成用材料層を設け、その樹脂発泡体形成用材料層を発泡処理して形成される。この樹脂発泡体形成用材料層を構成する樹脂組成物は、高発泡の断熱層のバルク部分を構成するための組成物であり、発泡剤は、気泡を形成するための剤である。樹脂組成物としては、硬化性樹脂と架橋剤とを含む硬化性樹脂組成物であることが好ましい。硬化性樹脂は、熱硬化性樹脂でも電離放射線硬化性樹脂でもよいが、熱硬化性樹脂を好ましく挙げることができる。断熱層５としては、軟質ウレタン発泡体、硬質ウレタン発泡体、ビーズ法ポリスチレン発泡体、フェノール発泡体等を挙げることができる。なかでも、硬質ウレタン発泡体が、接着性や強度の面で好ましい。
【００５３】
その他の添加剤としては、例えば、発泡助剤、無機充填剤、顔料、酸化防止剤、難燃剤、熱安定剤等を挙げることができ、本発明の効果を阻害しない範囲で樹脂組成物に必要に応じて配合することができる。これらの添加剤については、一般的な緩衝材や断熱層等に用いられるものと同様とすることができるため、ここでの説明は省略する。
【００５４】
樹脂発泡体形成用材料層から樹脂発泡体に発泡させるための手段は、各種の方法を適用できる。例えば、連続ラミネート法を適用することができる。発泡処理後の樹脂発泡体に含まれている気泡は、空隙率が８０％以上９８％以下の範囲内である。こうした樹脂発泡体は、遮熱シート１０に断熱性と透湿性を付与することができる。なお、遮熱シート１０の総厚は、５０μｍ以上２００μｍ以下の範囲内であることが好ましい。
【００５５】
（遮熱シートの敷設）
以上説明した遮熱シート１０は、図４に示すように、建築シート又は窓シートとして用い、前記蓄熱層の側を断熱材又は窓の外面に配置するように構成できる。
【００５６】
本発明に係る遮熱シート１０は、赤外線を遮蔽する金属層２を用いているので、伝導熱は遮蔽できないが、その金属層２よりも表面側に、パターン状の意匠形成層（近赤外線反射粒子含有層３）を近赤外線反射性粒子（例えば酸化チタン粒子等）を含む塗料で形成している。その結果、意匠をパターン状に形成した場合であっても、近赤外線反射性粒子が反射性を有するので、その意匠形成面での反射率の顕著な低下を抑制でき、遮熱性を良好なものとすることができる。一方、パターン状の近赤外線反射粒子含有層３の構成粒子として、近赤外線を吸収するもの（例えばカーボンブラック等）を使用した場合には、意匠形成面で吸収された近赤外線が伝導熱となり、金属層２（近赤外線遮蔽層）を介して伝熱してしまい、遮熱シートとして機能しないが、本発明では、こうした問題は生じないという利点がある。
【実施例】
【００５７】
実施例と比較例により、本発明をさらに詳しく説明する。
【００５８】
［実施例１］
透湿性と防水性を併せ持つ遮熱シートを以下の手順で作製した。先ず、高密度ポリエチレン（日本ポリケム株式会社製、商品名ノバテックＨＤ、ＨＪ５８０、融点１３４℃、密度０．９６０ｇ／ｃｍ３）と、低密度ポリエチレン（東ソー株式会社製、商品名：ぺトロセン２０８）と、平均粒径２μｍの炭酸カルシウム粉末とを、樹脂：炭酸カルシウム＝１：１で混合し、押出し機により、厚さ０．１ｍｍの無延伸シートを製造した。次に、この無延伸シートを縦方向に４倍延伸して、１軸延伸の８５μｍの多孔質基材を製造した。
【００５９】
この多孔質基材の一方の面に、４０ｎｍ±４ｎｍの厚さのアルミニウムからなる金属層をＥＢ蒸着法により成膜した。この金属層２は、多孔質基材１の表面凹凸形状等に追従した非連続形態で成膜されることになり、その連続していない部分が多孔性を示すものとなっている。さらに、その金属層上に、ウレタンからなる表面保護層をグラビア印刷機で全面印刷し、乾燥厚が０．５μｍとなるように表面保護層を積層した。
【００６０】
次いで、グラビア印刷にて遮熱塗料（日本特殊塗料株式会社製のパラサーモシリコン、近赤外線反射粒子として酸化チタンを２０質量％含有する。）を用い、布目模様を印刷して意匠層（近赤外線反射粒子含有層）を形成し、意匠を付与した遮熱シートを作製した。このときの布目模様は、遮熱塗料印刷面とアルミニウム面とが交互に並んだ縞模様であり、各線幅は５ｍｍで面積比は１：１とした。なお、この遮熱シートは、透湿性と防水性を有する透湿防水シートである。また、意匠層の形成面では、意匠形成面／意匠非形成面の比は、１／１であった。
【００６１】
［実施例２］
実施例１において、金属層が設けられていない側の多孔質基材面に樹脂発泡体からなる断熱層をさらに設けた他は、実施例１と同様にした。
【００６２】
なお、この断熱層の作製は、連続ラミネート法の装置を用い、上面側に多孔質基材、多孔性金属層、近赤外線反射粒子含有層及び表面保護層を有するシート状の積層体を配置し、下面側にクラフト紙を配置してそれらを連続的に供給し、その２枚の面材間にＡ液とＢ液とを攪拌混合した発泡体形成用材料を吐出して発泡体形成用材料層とし、その発泡体形成用材料層を面材間で自然発泡させることで、断熱層を製造した。なお、この実施例において、Ａ液は、ポリイソシアネートとして、ＮＣＯ含有量が３１．５％のクルードＭＤＩ（三井化学株式会社製、商品名：ＣＯＳＭＯＮＡＴＥ−２００）を２３５質量部とし、Ｂ液は、ポリオールとして、ＥＸＣＥＮＯＬ３８５ＳＯ（旭硝子株式会社製）を１００質量部とした。また、整泡剤として、ＳＨ−１９３（東レ・ダウコーニング株式会社製）を１質量部配合し、触媒として、カオーライザーＮｏ．１４（花王株式会社製）を０．５質量部配合し、難燃材として、ＴＣＰＰ（三井化学ファイン株式会社製）を１５質量部配合し、発泡剤として、水を３質量部とメチレンクロライド（旭硝子株式会社製）を５質量部配合した。
【００６３】
［比較例１］
実施例１において、近赤外線反射粒子含有層を形成するための遮熱塗料の代わりに、カーボンブラックを含有する通常の塗料で意匠を付与した。それ以外は実施例１と同様とした。なお、ここで用いた塗料は、一般黒色塗料であり、エスケー化研株式会社製のクールテクトＳＩ（１液マイルドウレタンに対しＳＫマイルドカラークロ（カーボンブラック）を５％添加したもの）を用いた。
【００６４】
［比較例２］
実施例１において、金属層を設けない他は、実施例１と同様とした。
【００６５】
［測定と結果］
実施例１及び比較例１，２で作製したシートにおいて、意匠が形成された意匠形性面と意匠が形成されていない意匠非形成面について、７８０ｎｍ〜２０００ｎｍの全反射率を測定した。なお、全反射率測定は、分光光度計（株式会社島津製作所製、ＵＶ−３１００ＰＣ）により行った。結果を表１に示した。また、実施例及び比較例において、基材１の透湿抵抗は０．０６ｍ２・Ｓ・Ｐａ／μｇであった。
【００６６】
【表１】
0006600978.tif 000002
【００６７】
実施例１と比較例１のシートの意匠非形成面では、アルミニウムからなる金属層に起因した高反射率を確認することができた。さらに、実施例１と比較例２のシートの意匠形成面では、近赤外線反射粒子含有層に起因した高反射率を確認することができた。
【００６８】
一方、カーボンブラックを含有する塗料を使用した比較例１のシートでは、その塗料中のカーボンブラックに起因した吸収により、反射率が低下しているのが確認された。また、比較例２のシートの意匠非形成面では、低密度ポリエチレンの白色に起因した高反射率を発現したが、低密度ポリエチレンがむき出しでは耐久性に劣り、２０００ｎｍ以上の遠赤外領域での反射率が低下してしまった。
【符号の説明】
【００６９】
１  基材
２  金属層
３  近赤外線反射粒子含有層
４  表面保護層
５  断熱層
１０（１０Ａ，１０Ｂ，１０Ｃ）  遮熱シート
１１  住宅壁
１２  外部
１３  内部
【図１】
0006600978.tif 000003
【図２】
0006600978.tif 000004
【図３】
0006600978.tif 000005
【図４】
0006600978.tif 000006